ФРИТТА ЭМАЛИ
ENAMEL FRIT

Изобретение относится к технологии силикатов, в частности к составам фритты эмали, которая может быть использована для покрытия изделий из керамики.
2
2
3
2
2
2
3
2
3
2
3
Известна фритта эмали, включающая, мас.%: SiO 60,32-66,2; AlO 1,04-1,99; NaO 9,29-10,3; KO 6,47-6,98; SrO 9,63-10,88; LiO 4,69-5,17; CoO 1,56-1,77; CrO 1,02-1,84; FeO 0,1-0,3 [1].
Задачей изобретения является повышение термостойкости эмали.
2
2
3
2
2
2
3
2
2
3
2
2
3
2
2
2
3
2
2
3
Технический результат достигается тем, что фритта эмали, включающая SiO, AlO, NaO, KO, CrO, отличается тем, что дополнительно содержит ZrO и BO при следующем соотношении компонентов, мас.%: SiO 15,0-17,0; AlO 1,0-2,0; NaO 1,0-2,0; KO 3,0-4,0; CrO 1,0-2,0; ZrO 42,0-46,0; BO 32,0-36,0.
В таблице приведены составы фритты эмали.
Компоненты
Состав, мас.%:
1
2
3
SiO<sub>2</sub>
15,0
16,0
17,0
Al<sub>2</sub>O<sub>3</sub>
2,0
1,5
1,0
Na<sub>2</sub>O
1,0
1,5
2,0
K<sub>2</sub>O
2,0
1,5
1,0
Cr<sub>2</sub>O<sub>3</sub>
2,0
1,5
1,0
ZrO<sub>2</sub>
42,0
44,0
46,0
В<sub>2</sub>О<sub>3</sub>
36,0
34,0
32,0
Термостойкость, °С
270-290
270-290
270-290
Фритту эмали варят в электропечи при температуре 1400-1450°С. Расплав гранулируют в воду. Подготавливают эмалевый шликер, содержащий, мас.ч: фритта 100; глина 3,5; жидкое калиевое стекло 0,1; вода 46. Эмалевый шликер наносят на поверхность керамических изделий (плитка, изразцы) и закрепляют обжигом при температуре 1100-1200°С.
Источник информации
1. Авторское свидетельство №1188122 СССР, 1985.